(57)【特許請求の範囲】
【請求項１】
ラミネート鋼板を素材とし、有底円筒状の缶胴部を有する２ピース缶であって、前記缶胴部は、その開口側が缶胴直径よりも小さい径に縮径加工され、
かつ下記式（１）および式（２）を満足し、
さらに、前記缶胴部の開口側には、開口先端部を缶外側に断面円弧状にカールさせたビードであって、かつ、最先端部が前記断面円弧内でさらに断面円弧状にカールした断面形状を有するビード部が形成されていることを特徴とする２ピース缶。
1.5≦ｈ/（R−ｒ）・・・（１）
ｄ/R≦0.25・・・（２）
ただし、h：缶底から開口先端部までの高さ、R：円形ブランク位置半径、r：底部半径、d：開口先端部の半径
【請求項２】
ラミネート鋼板を素材とし、有底円筒状の缶胴部を有する２ピース缶であって、前記缶胴部は、その開口側が缶胴直径よりも小さい径に縮径加工され、
かつ下記式（１）および式（２）を満足し、
さらに、前記缶胴部の開口側には、開口先端部を缶外側に断面縦長楕円状にカールさせたビードであって、かつ、最先端部が前記断面縦長楕円内でさらに断面円弧状にカールした断面形状を有するビード部が形成されていることを特徴とする２ピース缶。
1.5≦ｈ/（R−ｒ）・・・（１）
ｄ/R≦0.25・・・（２）
ただし、h：缶底から開口先端部までの高さ、R：円形ブランク位置半径、r：底部半径、d：開口先端部の半径
【請求項３】
前記ビード部は、前記開口先端部の半径ｄ及びビード部の外径ｂ1に対し、ｂ1/ｄ≦1.4となるように形成されていることを特徴とする請求項１または２に記載の２ピース缶。
【請求項４】
前記ラミネート鋼板は、ポリエステル樹脂を被覆した鋼板であることを特徴とする請求項１〜３のいずれかに記載の２ピース缶。
【請求項５】
前記ポリエステル樹脂は、ジカルボン酸成分とジオール成分の縮重合で得られ、
さらに、ジカルボン酸成分はテレフタル酸を主成分とし、
ジオール成分は、エチレングリコール及び／または、ブチレングリコールを主成分とすることを特徴とする請求項４に記載の２ピース缶。
【請求項６】
ラミネート鋼板に被覆される有機樹脂は、請求項５に記載のポリエステル樹脂を主相とし、副相に、非相溶かつTgが５℃以下である樹脂を含有することを特徴とする２ピース缶。
【請求項７】
副相として含有される前記樹脂が、下記の中から選ばれる樹脂であることを特徴とする請求項６に記載の２ピース缶。
ポリエチレン、その酸変性体、あるいはアイオノマー
ポリプロピレン、その酸変性体、あるいはアイオノマー
【請求項８】
有機樹脂フィルムを被覆したラミネート鋼板であって、請求項１〜７のいずれかに記載の２ピース缶を成形するために用いられることを特徴とする２ピース缶用ラミネート鋼板。
【請求項９】
ラミネート鋼板を素材とし、
円形ブランクを、複数回、絞り加工することにより有底円筒状の缶胴を形成し、
前記缶胴開口部を缶胴直径以下で、かつ、下記式（１）及び式（２）を満足するように縮径加工し、
さらに、前記缶胴部の開口先端部を缶外側に断面円弧状にカールさせて第一のカール部を形成し、次いで、該第一のカール部を含む開口先端側を断面円形状にカールさせて第２のカール部を形成してビード部とすることを特徴とする２ピース缶の成形方法。
1.5≦ｈ/（R−ｒ）・・・（１）
ｄ/R≦0.25・・・（２）
ただし、h：缶底から開口先端部までの高さ、R：円形ブランク位置半径、r：底部半径、d：開口先端部の半径
【請求項１０】
ラミネート鋼板を素材とし、
円形ブランクを、複数回、絞り加工することにより有底円筒状の缶胴を形成し、
前記缶胴開口部を缶胴直径以下で、かつ、下記式（１）及び式（２）を満足するように縮径加工し、
さらに、前記缶胴部の開口先端部を缶外側に断面円弧状にカールさせて第一のカール部を形成し、
次いで、該第一のカール部を含む開口先端側を断面円形状にカールさせた後、缶内側方向に押圧することにより断面縦長楕円形状の第２のカール部を形成してビード部とすることを特徴とする２ピース缶の成形方法。
1.5≦ｈ/（R−ｒ）・・・（１）
ｄ/R≦0.25・・・（２）
ただし、h：缶底から開口先端部までの高さ、R：円形ブランク位置半径、r：底部半径、d：開口先端部の半径
【請求項１１】
前記開口先端部の半径ｄ及び前記ビード部の外径ｂ1に対し、ｂ1/ｄ≦1.4となるようにビード部を形成することを特徴とする請求項９または１０に記載の２ピース缶の成形方法。
【請求項１２】
前記ラミネート鋼板は、ポリエステル樹脂を被覆した鋼板であることを特徴とする請求項９〜１１のいずれかに記載の２ピース缶の成形方法。
【請求項１３】
前記ポリエステル樹脂は、ジカルボン酸成分とジオール成分の縮重合で得られ、
さらに、ジカルボン酸成分はテレフタル酸を主成分とし、
ジオール成分は、エチレングリコール及び／または、ブチレングリコールを主成分とすることを特徴とする請求項１２に記載の２ピース缶の成形方法。
【請求項１４】
ラミネート鋼板に被覆される有機樹脂は、請求項１３に記載のポリエステル樹脂を主相とし、副相に、非相溶かつTgが５℃以下である樹脂を含有することを特徴とする２ピース缶の成形方法。
【請求項１５】
副相として含有される前記樹脂が、下記の中から選ばれる樹脂であることを特徴とする請求項１４に記載の２ピース缶の成形方法。
ポリエチレン、その酸変性体、あるいはアイオノマー
ポリプロピレン、その酸変性体、あるいはアイオノマー
【発明の詳細な説明】
【技術分野】
【０００１】
本発明は、例えば、エアゾール用金属容器など、各種スプレーなどの容器として用いられている２ピース缶に関するものである。
【背景技術】
【０００２】
例えば、エアゾール用金属容器の分野には、大別して３ピース缶と２ピース缶とがある。３ピース缶は長方形平板を円筒状に接合した缶胴に、缶底および缶蓋（ドームトップ）が取り付けられたもので、構成部材が３つの要素からなるためこの名称で呼ばれる。スプレー用途に用いる際には、ドームトップにさらに噴射用バルブを備えたマウンティングキャップが取り付けられ（以下、本発明でマウンティングキャップという場合には噴射用バルブを備えたものとする）、マウンティングキャップを含めた場合は構成部材は４つの要素となるが、飲料缶や食缶では円筒状に接合した缶胴を備えたものを広く３ピース缶と呼ぶため、本発明でもこれに倣って上記構造の缶を３ピース缶と呼ぶこととする。
【０００３】
一方、２ピース缶は有底円筒に成形された缶胴の開口端側を縮径し、マウンティングキャップが取り付けられたものである。スプレー用途ではマウンティングキャップを除くと構成要素は缶胴１つであるため、缶胴そのものは１ピース缶、モノブロック缶と呼ばれる場合があるが、飲料缶、食缶では有底円筒に成形された缶胴を備えるものを広く２ピースと呼ぶため、本発明でもこれに倣ってこの構造の缶胴を２ピース缶と呼ぶこととする。
【０００４】
２ピース缶は継ぎ目のない缶胴であること、缶胴からマウンティングキャップに向かって流麗な連続的な形状で縮径加工されていることなどから、３ピース缶と比較して外観の美麗性に優れる。そのため、商品の性格上パッケージの外観が重視される用途、例えば芳香剤、制汗剤、整髪料などの用途には、２ピース缶が広く用いられている。従来から用いられている２ピース缶の断面形状を図１、図２に示す。なお、図１はビード部の断面形状が円弧状のもの、図２はビード部の断面形状が縦長楕円状のものである。
【０００５】
３ピース缶及び２ピース缶に用いられる素材は、３ピース缶では鋼板、図１および図２で示した２ピース缶ではアルミである。２ピース缶の素材としてアルミが用いられるのは、鋼板と比較してアルミの方が耐食性に優れるため、内容物に対する耐食性や、エアゾール缶が湿潤環境におかれた場合の外面での錆発生が問題になり難いためである。これに対し、鋼板は強度が高く、安価である。そのため、高い耐圧強度が必要なエアゾール缶に鋼板を用いた場合は、十分な缶体強度を備えつつ缶体板厚を薄くすることができ、素材費を低減できる利点がある。以上の点から、耐食性を高めた鋼板を用いた２ピース缶が要望されており、２ピース缶に耐食性を高めた鋼板を用いる試みが為されている。
【０００６】
例えば、耐食性を高めた鋼板を用いて２ピースエアゾール缶を得る方法として、特許文献１には、鋼板表面を耐食性の高い金属で被覆する方法が、特許文献２には、鋼板表面を塗膜で被覆する方法が、特許文献３には、鋼板表面をフィルムで被覆する方法がそれぞれ開示されている。
【０００７】
また、アルミは鋼板よりも軟質なため、例えば、非特許文献１に規定されているエアゾール缶の形状を得るためにインパクト成形や絞り-再絞り成形、絞り-再絞り成形-しごき成形などの方法を用い、有底円筒の缶胴を成形し、さらに開口端部を縮径して、エアゾール缶の形状に加工することがアルミの場合は比較的容易である。特に、エアゾール缶では、缶胴の開口端部にマウンティングキャップを取り付けるため、ビード部を形成する必要があり、そこに至るまで加工によって材料は加工硬化して延性が劣化してしまう。アルミよりも加工硬化度が大きい鋼板を用いた場合は、カール加工によってビード部を形成する際に延性不足によって割れが生じやすく、ビード部の形成が非常に困難になる。
【０００８】
こうした加工の困難さを回避するため、特許文献１、５、６には、ビード部を缶底部側に設ける方法が、特許文献７には、ビード部の成形方法を改善する方法がそれぞれ開示されている。
【特許文献１】特開昭63-168238号公報
【特許文献２】特開平9-39975号公報
【特許文献３】特開平1-228567号公報
【特許文献４】特開平10-24973号公報
【特許文献５】特開昭64-62232号公報
【特許文献６】特開2004-276068号公報
【特許文献７】特開昭50-129474号公報
【非特許文献１】Federation of European Aerosol Association Standard No.215,No.219, No.220
【発明の開示】
【発明が解決しようとする課題】
【０００９】
鋼板表面を耐食性の高い金属で被覆する特許文献１には、アルミニウム被覆鋼板を用いることで、絞りしごき加工した2ピースエアゾール缶の缶底部の錆を回避する技術が開示されている。この方法によれば、加工度の低い缶底部については錆を回避できる可能性がある。しかし、絞りしごき加工した缶胴部はアルミニウム被覆が損傷を受けるため、錆の発生が懸念される。また、特許文献１にはビード部を有底円筒からなる缶胴の開口端側に設ける方法と、缶底側に設ける方法が示されているが、従来の方法では困難であるビード部の形成に関しては特に記載されていない。
【００１０】
鋼板表面を塗膜で被覆する方法である特許文献２には、硬化されたポリアミドイミド系塗膜を備えた内面塗装金属容器に関する技術が開示されている。この技術は２ピースエアゾール缶に用いた際の素材として鋼板を用いることが可能であるとされているものの、鋼板に関する実施例は加工度の低い３ピース缶に関するもののみで、鋼板を加工度の高い２ピース缶に加工した場合の耐食性については十分な記載がなく、効果は不明である。また、明細書中には、この技術は成形された缶胴に施しても、成形前の金属板に施して後に加工してもよいとの記載がある。しかし、実施例で示されたアルミを用いた２ピース缶に適用した場合をみても、缶胴を成形した後に塗膜を形成させたものは例示されているが、成形前の金属板に塗膜を形成させてそれを加工した実施例は具体的には示されていない。そこで、本発明者らが検討した結果、熱硬化した塗膜で被覆した鋼板を高い加工度の２ピースエアゾール缶に加工すると、加工によって塗膜に損傷が生じ、十分な耐食性を得ることに問題があった。さらに、実施例で示されているのはアルミを用いた２ピース缶のみであり、鋼板を用いてビード部を形成することに関しては開示がない。
【００１１】
耐食性の観点では、鋼板表面をフィルムで被覆する方法が有望である。特許文献３には、ポリエチレンテレフタレートの二軸延伸フィルムをラミネートした鋼板も用いてエアゾール缶を得る技術が開示されている。この技術によれば、絞り加工後の缶胴が損傷のないラミネートフィルムで被覆されているため、耐食性に優れる。しかしこの技術で得られる缶胴で耐食性が保たれるのは、実施例に示されるように缶胴の開口端が縮径されていない加工度の低いものであり、非特許文献１で規定されるエアゾール缶の形状まで加工した缶へ適用した際の耐食性についてまでは考慮されていない。また同様に、缶胴を縮径した後、ビードを形成することに関しては想定されていない。
【００１２】
特許文献４には、酸変性したポリオレフィン樹脂を介して塩化ビニリデン樹脂層の両面にポリプロピレン樹脂層を積層した複合フィルムをラミネートした鋼板を絞り加工したエアゾール缶に関する技術が開示されている。この技術ではフィルムをラミネートした鋼板を用いるため、耐食性に優れた缶胴が得られると考えられる。しかし、絞り加工の方法に関しては実施例で45ｍｍ径×120ｍｍ高形状のエアゾール缶を得たとされるのみで、具体的な加工方法は記載されておらず、特に缶胴の開口端部を縮径した後の耐食性、またビード部の形成に関しては開示されていない。
【００１３】
有底円筒の開口端部にビード部を形成することは前記のように困難であるため、特許文献１、５、６にはビード部を缶底部側に設ける方法が開示されている。缶底部側は絞り加工の際にも加工度が低い部分であり、材料の加工硬化も小さく延性の劣化も少ないため、この部分にビード部形成することは比較的容易である。しかし、この方法では別部材の缶底部を巻き締めにより缶胴に取り付けるため、２ピース缶の美麗な点を損い、必ずしも好ましい方法でない。
【００１４】
特許文献７には、缶胴の開口端側の縮径からビード部の成形に至るまでをロール加工で行う方法が開示されている。ロール加工による逐次変形加工を用いることはビード部の割れを回避しやすいなど成形自体には効果的であると考えられる。しかし、逐次変形であるがゆえにロール加工は加工速度が遅く、特許文献７のように縮径部も含めて広い領域をロール加工すると加工時間が多く必要であり、缶体の生産性が劣化する問題がある。また、耐食性の上で有利なラミネート鋼板に対して特許文献７のように広い領域を、しかも高い加工度でロール加工すると、ロール加工の工具でフィルムが損傷される問題がある。
【００１５】
以上のように、ラミネート鋼板を用いて有底円筒状の缶胴を縮径加工した後にビード部を形成する方法は従来なかった。さらに、ビード部の断面形状が単純な円弧状ではなく、扁平楕円形状の場合は、ビード部の形成加工がより困難になる。従来は、図２に示すような断面形状が扁平楕円形状のビード部を形成する場合、１段階目の加工として円形状のビード部をカール加工により成形し、その後、２段目の加工としてこれを目的の扁平楕円形状に再成形している。図３に従来の扁平楕円形状ビード部の成形方法を示す。図３によれば、１段目のカール加工の曲率半径は、扁平楕円の曲率よりも大きくする必要があり、カール部先端の加工度が大きくなるため、その部分で割れが生じ易い。
【００１６】
本発明は、かかる事情に鑑み、強度が高く比較的安価でありかつ耐食性に優れたラミネート鋼板を用いて、缶体強度が十分でかつ耐食性に優れた２ピース缶を得ることを目的としたものであり、２ピース缶を割れが生じることなく容易に製造できる成形方法を提供することを課題とする。
【課題を解決するための手段】
【００１７】
上記課題を解決するために研究した結果、本発明は、以下の点を特徴とすることにより完成された。まず、２ピースエアゾール缶の素材として、強度が高く、比較的安価であり、かつ耐食性に優れたラミネート鋼板を用いることで２ピース缶の缶体強度を十分とし安価なコストとした。そして、鋼板を２ピース缶の素材として用いる際に困難であったビード部の形成を、ビード部の構造、成形方法を改善することにより可能とした。
【００１８】
本発明は、以上の知見に基づきなされたもので、その要旨は以下のとおりである。
［１］ラミネート鋼板を素材とし、有底円筒状の缶胴部を有する２ピース缶であって、前記缶胴部は、その開口側が缶胴直径よりも小さい径に縮径加工され、かつ下記式（１）および式（２）を満足し、さらに、前記缶胴部の開口側には、開口先端部を缶外側に断面円弧状にカールさせたビードであって、かつ、最先端部が前記断面円弧内でさらに断面円弧状にカールした断面形状を有するビード部が形成されていることを特徴とする２ピース缶。
1.5≦ｈ/（R−ｒ）・・・（１）
ｄ/R≦0.25・・・（２）
ただし、h：缶底から開口先端部までの高さ、R：円形ブランク位置半径、r：底部半径、d：開口先端部の半径
［２］ラミネート鋼板を素材とし、有底円筒状の缶胴部を有する２ピース缶であって、前記缶胴部は、その開口側が缶胴直径よりも小さい径に縮径加工され、かつ下記式（１）および式（２）を満足し、さらに、前記缶胴部の開口側には、開口先端部を缶外側に断面縦長楕円状にカールさせたビードであって、かつ、最先端部が前記断面縦長楕円内でさらに断面円弧状にカールした断面形状を有するビード部が形成されていることを特徴とする２ピース缶。
1.5≦ｈ/（R−ｒ）・・・（１）
ｄ/R≦0.25・・・（２）
ただし、h：缶底から開口先端部までの高さ、R：円形ブランク位置半径、r：底部半径、d：開口先端部の半径
［３］前記［１］または［２］において、前記ビード部は、前記開口先端部の半径ｄ及びビード部の外径ｂ1に対し、ｂ1/ｄ≦1.4となるように形成されていることを特徴とする２ピース缶。
［４］前記［１］〜［３］のいずれかにおいて、前記ラミネート鋼板は、ポリエステル樹脂を被覆した鋼板であることを特徴とする２ピース缶。
［５］前記［４］において、前記ポリエステル樹脂は、ジカルボン酸成分とジオール成分の縮重合で得られ、さらに、ジカルボン酸成分はテレフタル酸を主成分とし、ジオール成分は、エチレングリコール及び／または、ブチレングリコールを主成分とすることを特徴とする２ピース缶。
［６］ラミネート鋼板に被覆される有機樹脂は、前記［５］に記載のポリエステル樹脂を主相とし、副相に、非相溶かつTgが５℃以下である樹脂を含有することを特徴とする２ピース缶。
［７］前記［６］において、副相として含有される前記樹脂が、下記の中から選ばれる樹脂であることを特徴とする２ピース缶。
ポリエチレン、その酸変性体、あるいはアイオノマー
ポリプロピレン、その酸変性体、あるいはアイオノマー
［８］有機樹脂フィルムを被覆したラミネート鋼板であって、前記［１］〜［７］のいずれかに記載の２ピース缶を成形するために用いられることを特徴とする２ピース缶用ラミネート鋼板。
［９］ラミネート鋼板を素材とし、円形ブランクを、複数回、絞り加工することにより有底円筒状の缶胴を形成し、前記缶胴開口部を缶胴直径以下で、かつ、下記式（１）及び式（２）を満足するように縮径加工し、さらに、前記缶胴部の開口先端部を缶外側に断面円弧状にカールさせて第一のカール部を形成し、次いで、該第一のカール部を含む開口先端側を断面円形状にカールさせて第２のカール部を形成してビード部とすることを特徴とする２ピース缶の成形方法。
1.5≦ｈ/（R−ｒ）・・・（１）
ｄ/R≦0.25・・・（２）
ただし、h：缶底から開口先端部までの高さ、R：円形ブランク位置半径、r：底部半径、d：開口先端部の半径
［１０］ラミネート鋼板を素材とし、円形ブランクを、複数回、絞り加工することにより有底円筒状の缶胴を形成し、前記缶胴開口部を缶胴直径以下で、かつ、下記式（１）及び式（２）を満足するように縮径加工し、さらに、前記缶胴部の開口先端部を缶外側に断面円弧状にカールさせて第一のカール部を形成し、次いで、該第一のカール部を含む開口先端側を断面円形状にカールさせた後、缶内側方向に押圧することにより断面縦長楕円形状の第２のカール部を形成してビード部とすることを特徴とする２ピース缶の成形方法。
1.5≦ｈ/（R−ｒ）・・・（１）
ｄ/R≦0.25・・・（２）
ただし、h：缶底から開口先端部までの高さ、R：円形ブランク位置半径、r：底部半径、d：開口先端部の半径
［１１］前記［９］または［１０］において、前記開口先端部の半径ｄ及び前記ビード部の外径ｂ1に対し、ｂ1/ｄ≦1.4となるようにビード部を形成することを特徴とする２ピース缶の成形方法。
［１２］前記［９］〜［１１］のいずれかにおいて、前記ラミネート鋼板は、ポリエステル樹脂を被覆した鋼板であることを特徴とする２ピース缶の成形方法。
［１３］前記「１２」において、前記ポリエステル樹脂は、ジカルボン酸成分とジオール成分の縮重合で得られ、さらに、ジカルボン酸成分はテレフタル酸を主成分とし、ジオール成分は、エチレングリコール及び／または、ブチレングリコールを主成分とすることを特徴とする２ピース缶の成形方法。
［１４］ラミネート鋼板に被覆される有機樹脂は、前記［１３］に記載のポリエステル樹脂を主相とし、副相に、非相溶かつTgが５℃以下である樹脂を含有することを特徴とする２ピース缶の成形方法。
［１５］前記［１４］において、副相として含有される前記樹脂が、下記の中から選ばれる樹脂であることを特徴とする２ピース缶の成形方法。
ポリエチレン、その酸変性体、あるいはアイオノマー
ポリプロピレン、その酸変性体、あるいはアイオノマー
【発明の効果】
【００１９】
本発明により、ラミネート鋼板を素材として割れが生じることなく容易に２ピース缶を製造できる。そして、素材として耐食性に優れたラミネート鋼板を用いているため、得られる２ピース缶は強度に優れ、かつ耐食性にも優れる。さらに従来困難であった２ピース缶への鋼板の適用が可能になり、缶コストの低減を行うことができるようになる。また、本発明の２ピース缶は、缶胴の開口端部にマウンティングキャップを取り付けるのに必要なビード部を容易に形成することが可能となり、例えばエアゾール缶として最適である。
【発明を実施するための最良の形態】
【００２０】
以下に本発明の２ピース缶及びその成形方法、ならびに２ピース缶用鋼板について詳細に説明する。
【００２１】
まず、本発明で素材として用いるラミネート鋼板について説明する。
【００２２】
本発明の目的は、十分な耐食性、缶体としての強度を備え、かつ安価な２ピース缶を得ることにある。よって、本発明の２ピース缶の成形に用いる素材は、上記目的を達成するために、加工性、耐食性に優れた有機樹脂フィルムを被覆したラミネート鋼板とする。
【００２３】
本発明で用いラミネート鋼板の基板となる鋼板は、目的の形状に成形できるものであれば特にその種類を問わないが、以下のような成分、製法のものが望ましい。
（１）Ｃ量が0.01〜0.10％程度の低炭素鋼を用い、箱焼鈍で再結晶焼鈍したもの。
（２）Ｃ量が0.01〜0.10％程度の低炭素鋼を用い、連続焼鈍で再結晶焼鈍したもの。
（３）Ｃ量が0.01〜0.10％程度の低炭素鋼を用い、連続焼鈍で再結晶焼鈍及び過時効処理したもの。
（４）Ｃ量が0.01〜0.10％程度の低炭素鋼を用い、箱焼鈍または連続焼鈍で再結晶焼鈍した後、二次冷間圧延（ＤＲ）したもの。
（５）Ｃ量が概ね0.003％以下程度の極低炭素鋼にNb,Ti等の強力な固溶Ｃ固定元素を添加したIF鋼を用い、連続焼鈍で再結晶焼鈍したもの。
そして、鋼板の機械的特性は、目的の形状に成形できるものであれば特に規定しないが、加工性を損なわずかつ十分な缶体強度を保つためには降伏強度ＹＰが２２０ＭＰａ以上、５８０ＭＰａ以下程度のものを用いることが望ましい。また塑性異方性の指標であるｒ値については０.８以上のものが望ましく、塑性異方性ｒ値の面内異方性Δｒはその絶対値が０．７以下が望ましい。鋼板の板厚は、目的の缶の形状、必要となる缶体強度から適宜設定することができる。鋼板自体および缶体のコスト上昇を抑制する観点から、概ね0.15〜0.4mm程度のものを用いることが望ましい。
【００２４】
そして、上記鋼板には表面に各種表面処理を施した表面処理鋼板を用いることが望ましい。特に下層が金属クロム、上層がクロム水酸化物からなる二層皮膜を形成させた表面処理鋼板（いわゆるＴＦＳ）等が最適である。ＴＦＳの金属クロム層、クロム水酸化物層の付着量については、特に限定されないが、何れもＣｒ換算で、金属クロム層は７０〜２００ｍｇ／ｍ２、クロム水酸化物層は１０〜３０ｍｇ／ｃｍ２の範囲とすることが望ましい。
【００２５】
また、鋼板に被覆する有機樹脂フィルムについては以下の通りである。
【００２６】
本発明で用いるラミネート鋼板を構成する有機樹脂フィルムとしては、加工によるフィルム損傷の可能性を極力排除する目的から、以下のものであることが望ましい。
【００２７】
例えば、有機樹脂としてはポリエステルが加工に必要な伸び特性や強度特性のバランスが優れているためより好ましい。そして、そのポリエステル樹脂としては、カルボン酸成分とジオール成分の縮重合で得られ、ジカルボン酸成分はテレフタル酸を主成分とし、ジオール成分は、エチレングリコール及び／または、ブチレングリコールを主成分とするのが好ましい。また、ジカルボン酸成分としてテレフタル酸を主成分とする場合、その他の共重合成分としてイソフタル酸成分を含むことも可能である。ジオール成分は、エチレングリコール及び／または、ブチレングリコールを主成分とする場合、その他の共重合成分としてジエチレングリコール、シクロヘキサンジオ−ルを含むことも可能である。さらに、このようなポリエステル樹脂を主相とし、副相に、非相溶かつ、Tgが５℃以下である樹脂を用いることができる。この場合の副相としてはポリエチレン、ポリプロピレン、及び/あるいはそれらの酸変性体、あるいはアイオノマーから選ばれるものの中から少なくとも１種以上選択することが好ましい。
【００２８】
なお、本特許の実施にあたっては、本特許で規定する樹脂組成中に顔料や滑剤、安定剤などの添加剤を加えて用いても良いし、本特許で規定する樹脂層に加えて他の機能を有する樹脂層を上層または中間層に配置しても良い。
【００２９】
また、鋼板へのラミネート方法は特に限定されないが、２軸延伸フィルム、あるいは無延伸フィルムを熱圧着させる熱圧着法、Ｔダイなどを用いて鋼板上に直接樹脂層を形成させる押し出し法など適宜選択すればよく、いずれも十分な効果が得られることが確認されている。
【００３０】
本発明の２ピース缶は、上記ラミネート鋼板を素材とし、円形ブランクを、複数回、絞り加工することにより有底円筒状の缶胴を形成し、次いで、前記缶胴部の開口側を缶胴直径よりも小さい径で、かつ、下記式（１）および式（２）を満足するように縮径加工し、さらに、ビード部を形成することにより成形される。特に本発明ではビード部を形成するにあたり、缶胴部の開口先端側を缶外側に断面円弧状にカールさせて第一のカール部を形成し、次いで、第一のカール部を含む開口先端側を断面円形状にカールさせて第２のカール部を形成する、もしくは、前記缶胴部の開口先端側を缶外側に断面円弧状にカールさせて第一のカール部を形成し、次いで、第一のカール部を含む開口先端側を断面円形状にカールさせた後、缶内側方向に押圧することにより断面縦長楕円形状にカールさせて第２のカール部を形成することを特徴とする。
1.5≦ｈ/（R−ｒ）・・・（１）
ｄ/R≦0.25・・・（２）
ただし、h：缶底から開口先端部までの高さ、R：円形ブランク位置半径、r：底部半径、d：開口先端部の半径
以下に詳細にその成形方法について記載する。
【００３１】
有底円筒状の缶胴を形成
ラミネート鋼板を素材とし、有底円筒状の缶胴を形成するためには、円形ブランクを複数回の絞り加工を用い所定の高さを得る方法が適している。複数回の絞り加工における絞り回数、絞り率は適宜選定することができる。成形工程の簡素化のためは少ない絞りの回数で行うこと望ましいが、一方でそのためには低い絞り率、つまり厳しい加工が必要になる。成形工程の簡素化のためには、10回以下の絞り回数が望ましい。絞り率は、円形ブランクから１回目の絞りを行う際には0.4以上、以降の絞り（再絞り）加工では0.5以上であることが望ましい。
【００３２】
本発明における絞り加工では、複数回の絞り加工を基本とするが、さらにしごき加工を加えた絞り-しごき加工を行う方法も採用することができる。また、複数回の絞り加工において、しわ押え力により後方張力を付与した状態で絞りダイ肩部での曲げ・曲げ戻し変形を利用して板厚の減少を図る薄肉化絞り加工、およびこれにしごき加工を併用する薄肉化絞り-しごき加工などの方法を採用することができる。
【００３３】
さらに、絞り加工には潤滑条件が影響を及ぼす。ラミネート鋼板は被覆されたフィルムが柔軟でかつ表面が平滑であるためそれ自体が潤滑性を高める機能を有する。そのため、絞り加工にあたって特に潤滑剤を使用する必要はないが、絞り率を低くする場合などには潤滑剤を使用することが望ましい。潤滑剤の種類は適宜選定できる。
【００３４】
また、絞り加工に伴い、缶胴の側壁部板厚は元板厚に対して変化する。板厚変化を缶高さ全体にわたる平均板厚ｔと元板厚ｔ0を用いて平均板厚変化率ｔ/ｔ0としてあらわした場合、絞り-再絞り加工ではｔ/ｔ0＞１となる傾向にあり、絞り-しごき加工、薄肉化絞り加工、薄肉化絞り-しごき加工などではｔ/ｔ0＜１となる。加工に伴うラミネート鋼板の損傷を考慮すると、平均板厚変化率は0.5＜ｔ/ｔ0＜1.5の範囲とすることが望ましい。
【００３５】
缶胴部の開口側を縮径加工
例えば、エアゾール缶では缶胴の開口部にマウンティングキャップを取り付けるため、開口端を円筒の直径よりも小さい径に縮径する必要がある。この時の縮径の加工度はマウンティングキャップを取り付けるために必要な所定の直径を得る加工度を採用することができるが、フィルムの損傷を極力排除する観点から、缶胴の半径ｒ、縮径後の開口端の半径ｄに対してｄ/ｒ＞0.3であることが望ましく、さらに望ましくはｄ/ｒ＞0.4である。縮径加工の方法としては、内面テーパー形状のダイに開口端部を押し当てて縮径を行うダイネック方式、回転工具を缶胴開口端部に缶胴半径方向内側に向けて押し付けて縮径を行うスピンネック方式などの方法が採用できる。フィルムの損傷を極力排除する観点からは、ダイネック方式が適している。ダイネック方式では、缶胴の半径ｒから最終的な縮径後の半径ｄに至る間を複数回の段階に分けて加工を行う方法が望ましい。この際、１回あたりの加工度が大きいと縮径加工でしわを発生する危険性が高まるため、縮径率（縮径加工後の直径／縮径加工前の直径）は0.9以上とすることが望ましい。ラミネート鋼板は被覆されたフィルムが柔軟でかつ表面が平滑であるためそれ自体が潤滑性を高める機能を有する。そのため、縮径加工にあたって特に潤滑剤を使用する必要はないが、工具との摺動によるフィルムの損傷を極力排除する観点からは潤滑剤を使用することが望ましい。潤滑剤の種類は適宜選定できる。
【００３６】
なお、ここで、縮径加工後の加工度が下記式（１）及び（２）を満足するように成形することが必要である。
1.5≦ｈ/（R−ｒ）・・・（１）
ｄ/R≦0.25・・・（２）
ただし、h：缶底から開口先端部までの高さ、R：円形ブランク位置半径、r：底部半径、d：開口先端部の半径
まず、開口端部までの高さｈ、底部半径ｒ、円形ブランク位置半径Rに対して1.5≦ｈ/（R−ｒ）とする。図４に缶体サイズの関係を示す。
【００３７】
尚、実際の絞り加工の際には本願で規定した円形ブランク位置半径Rよりも大きな初期ブランク半径R’の円形ブランクから絞り加工を行いう。RからR’の間の部材はトリミング加工で除去される。ここで、ｈ/（R−ｒ）は成形前後でのラミネート鋼板の缶高さ方向への平均伸びを表す指標である。
【００３８】
次に、開口先端部の半径ｄ、円形ブランク位置半径Rに対してｄ/R≦0.25とする。これは、開口先端部における成形前後でのラミネート鋼板の缶周方向への縮みを表す指標である。
【００３９】
前記のようにラミネート鋼板を素材として有底円筒状の缶胴を形成するためには、円形ブランクを複数回の絞り加工を用い所定の高さを得る方法が適している。この際、非特許文献1に記載されているエアゾール缶の形状を得るため、かつ、加工に伴うラミネート鋼板の損傷を回避するため平均板厚変化率が0.5＜ｔ/ｔ0＜1.5の範囲とすることを考慮すると、1.5≦ｈ/（R−ｒ）、かつ、ｄ/R≦0.25とする必要がある。
【００４０】
縮径加工後のトリム加工
有底円筒の缶胴の開口側を缶胴直径よりも小さい径に縮径する加工では、材料が円周方向に圧縮されるため、開口端部に微細な凹凸が生じる場合がある。この凹凸は、次いで行われるビード部形成のためのカール加工の際に割れの起点となる危険性がある。よって、あらかじめ凹凸となった開口端部をトリム加工によって切除し、平坦な開口端部としておくことが割れの防止の点から有効である。つまり、縮径後にトリム加工を行うことでビード部成形時の割れなどの不具合を回避することができる。
【００４１】
ビード部形成
本発明において、ビード部は、缶胴部の開口先端側を缶外側に断面円弧状にカールさせて第一のカール部を形成し、次いで、第一のカール部を含む開口先端側を断面円形状にカールさせて第２のカール部を形成する、もしくは、前記缶胴部の開口先端側を缶外側に断面円弧状にカールさせて第一のカール部を形成し、次いで、第一のカール部を含む開口先端側を断面円形状にカールさせた後、缶内側方向に押圧することにより断面縦長楕円形状の第２のカール部を形成することで得られる。これは本発明の最も重要な要件である。これにより割れを発生することなしにビード部が形成され、かつ形成されるビード部は、断面が円形状もしくは縦長楕円形状となるため、マウンティングキャップを缶体にクリンチして固定することが可能となり、ビード部としての機能を充分に発揮することになる。
【００４２】
従来のように非常に高い加工度で鋼板を缶成形加工した場合、鋼板は加工硬化により硬化し、かつ延性が劣化した状態となる。そのため、ビード部を形成するために開口端部をカール加工すると、開口端部に割れが生じてしまい、有底円筒状の缶胴を縮径加工した後にビード部を形成することができなかった。
【００４３】
そこで、本発明では、まず缶胴部の開口先端側を第一のカール部を形成し、次いで、第一のカール部を含む開口先端側に第２のカール部を形成する方法を見出した。本発明によるビード部の成形工程および形状を図５及び図６に示す。図５によれば、第一のカール部は開口端部に割れが発生しない程度の曲率の小さいカール加工で缶外側に断面円弧状にカールする。そして、第２のカール部は、第一のカール部を含む開口先端側を断面円形状にカールする。ここで重要な点は、本発明においては、第１のカール部は開口端側に割れが発生しない程度の曲率の小さいカール加工で成形することである。一回のカール加工で目的形状のビード部を成形する場合、カール加工の曲率半径が大きくなり、加工の途中で缶胴の開口端部に割れが発生する危険がある。しかし、本発明では、まず開口端部に割れが発生しない程度の曲率の小さいカール加工で第１のカール部を成形し、次いで、第１のカール部を含む開口先端側を目的のサイズと断面形状になるように第２のカール部として形成するので、開口端部の剛性を高め、割れを発生させる開口端部の周方向での拡張が抑制され、目的のサイズ及び断面形状のカール加工しても割れが生じない。
【００４４】
図６によれば、第一のカール部は開口端部に割れが発生しない程度の曲率の小さいカール加工で缶外側に断面円弧状にカールする。そして、第２のカール部は、第一のカール部を含む開口先端側を断面円形状にカールさせた後に、断面縦長楕円形状になるように缶内側方向に押圧する。従来は、断面形状が扁平楕円形状のビード部を形成する場合、１段階目の加工として円形状のビード部をカール加工により成形した後、２段目の加工としてこれを目的の扁平楕円形状に再成形している。この際、１段目のカール加工の曲率半径は、扁平楕円の曲率よりも大きくする必要があり、カール部先端の加工度が大きくなるため、その部分ではさらに割れが生じ易い。しかし、本発明では、この１段目の加工として、開口端部に割れが発生しない程度の曲率の小さいカール加工による第１のカール部を形成した後に第１のカール部を含む開口先端側を第２のカール部として形成することで、開口端部の剛性を高め、割れを発生させる開口端部の周方向での拡張を抑制し、カール加工時の割れの発生を回避する。さらに、２段目の加工として、第２のカール部を押圧することで割れを回避しながら断面形状が扁平楕円状のビード部を形成する。なお、ここで、第２のカール部を押圧する方法は特に問わないが、ロールを用いたスピニング加工を採用することが形状精度の上で望ましい。
【００４５】
なお、本発明では、ビードを形成する際、カール加工で割れが発生しない程度の曲率の小さいカール加工を行う。具体的には、縮径加工後の開口先端部の半径ｄ、上部ビード部の外径ｂ1に対し、ｂ1/ｄ≦1.4となるようにカール加工を行うことが好ましい。ｂ1/ｄ＞1.4となると割れが発生しやすくなる。
【００４６】
カール加工の方法は、円筒インサートの基底部に円弧状の曲面部を有するカールダイに缶胴開口端部を押圧するダイカール方式、あるいは、円弧状の曲面部を有するロールに缶胴開口端部を押圧するスピニング方式などを採用することができる。代表例として、ダイカール方式による成形の概要を図７に示す。
【００４７】
以上により本発明の２ピース缶が得られるが、必要に応じて、以下に記載の加工工程途中での熱処理、その他の加工を行うことができる。
【００４８】
加工工程途中での熱処理
本発明において、さらに加えてフィルム損傷の危険性を低減する方法として、一連の加工工程の途中で熱処理を施すことが有効である。つまり、加工でフィルムに加えられた歪に伴う応力を熱処理により緩和することで、その後の加工でのフィルム剥離の危険性が低減されるためである。この目的の熱処理の条件としては、フィルムのガラス転移点以上、融点＋30℃以下の熱処理、更に望ましくは、本特許で規定するポリエステルフィルムに対して、150℃以上融点＋20℃以下であることが適している。さらに、前記の熱処理の直後30秒以内に、より望ましくは10秒以内に、フィルムのガラス点移転を下回る温度にまで急冷することが望ましい。熱処理の目的は、内部応力の緩和であり、従って、内部応力が緩和する条件での熱処理が要求される。このような観点から、内部応力の緩和が可能な最低温度として、ガラス転移点が設定され、本規定の下限値となっている。更に、本発明のポリエステル樹脂に対しては、望ましい熱処理温度の下限値として150℃を設定している。これは、内部応力の緩和に対して短時間処理が行える温度の下限である。即ち、ガラス転移点以上であれば内部応力の緩和が可能であるが、150℃以上だと短時間での処理が可能である。熱処理温度の上限は、樹脂の熱分解による劣化を考慮しての規定である。融点＋30℃、望ましくは＋20℃の範囲であれば、熱分解による樹脂劣化は問題とならない。
熱処理の方法については、特に限定されるものではなく、電気炉、ガスオーブン、赤外炉、インダクションヒーターなどで同様の効果が得られることが確認されている。また、加熱速度、加熱時間は効果に応じて適宜選択すればよいが、加熱速度は速いほど効率的であり、加熱時間の目安は15秒〜60秒程度であるが、この範囲に限定されるものでなく、効果に応じて適宜選択すればよい。
【００４９】
その他の加工
本発明の目的とするエアゾール缶は、噴射剤を充填するため15kgf/cm2以上の耐圧強度が必要である。缶内部の圧力上昇に対しては特に缶底部に留意する必要がある。有底円筒の缶胴内部の圧力は、缶胴部側壁に対しては缶胴を周方向に拡張する方向への応力を作用させる。しかし、缶胴部材は絞り加工によって十分に加工硬化しており、内圧による作用で変形することはない。内圧の影響を考慮する必要があるのは缶底部である。缶底部は外縁部が缶胴によって拘束された状態で内圧が作用するため、内圧が高い場合は缶外部側に向かって変形する。内圧による缶底の変形を抑制するためには、缶底部の板厚を厚く、部材の強度を高める方法が有効であることに加え、形状を缶体内部側に陥没したドーム状の形状とすることが適している。
【００５０】
尚、本発明で指定したビード部の構造は、缶体の材料がラミネート鋼板を用いた場合に限定されず、他の素材を用いた場合にも適用することができる。
【実施例】
【００５１】
（実施例１）
連続焼鈍法により得られた板厚0.20mmの低炭素鋼冷延鋼板を原板とし、TFSの両面に0.025mmのポリエチレンテレフタレートフィルムを熱融着法でラミネートした鋼板を、初期ブランク半径R’=42mmの円形ブランクとした後、絞り率約0.6の絞り加工を行った。次いで、絞り率約0.8の再絞り加工を４回行って缶胴半径ｒ＝11mmの有底円筒の缶胴を成形した。缶底部に缶胴内部に陥没したドーム部を張り出し加工により成形した後、缶胴に対し220℃×30秒の熱処理を行い、さらに缶胴の開口先端部をトリム加工し、次いでダイネック方式により縮径率約0.95の縮径加工を複数回行うことで縮径後の開口部半径ｄ＝7.5mmまで縮径加工を行った。縮径加工後の開口先端部をさらにトリム加工し、缶底部からの高さｈ＝65.5mmの缶体を成形した。この際、円形ブランク位置半径R＝40.3mmとなり、本発明に規定した周方向での加工度ｄ/R＝0.19、高さ方向での加工度ｈ/（R−ｒ）＝2.24とした。
【００５２】
この缶胴に対し、円筒インサートの基底部に、半径1.0mmの円弧状の曲面部を有するカールダイに缶胴開口端部を押圧するダイカール方式により、第一のカール部を形成した。この際、第一のカール部の外径の先端部半径ｂ1＝9ｍｍとし、ｂ1/ｄ＝1.3とした。さらに、円筒インサートの基底部に、半径1.5mmの円弧状の曲面部を有するカールダイに缶胴開口端部を押圧するダイカール方式により、第一のカール部を含む開口先端部を断面円形状にカールさせて第二のカール部を形成した。
【００５３】
以上の成形工程においては、特にビード部の成形に際して割れは発生しなかった。また、成形した缶体を50℃、98%RHで1月間保管した結果、錆の発生はなかった。このように、本発明による缶体はビード部の成形にあたってわれが発生せず、また湿潤な環境においても十分な耐食性を発揮した。
（実施例２）
連続焼鈍法により得られた板厚0.20mmの低炭素鋼冷延鋼板を原板とし、TFSの両面に0.025mmのポリエチレンテレフタレートフィルムを熱融着法でラミネートした鋼板を、初期ブランク半径R’=42mmの円形ブランクとした後、絞り率約0.6の絞り加工を行った。次いで
、絞り率約0.8の再絞り加工を４回行って缶胴半径ｒ＝11mmの有底円筒の缶胴を成形した。缶底部に缶胴内部に陥没したドーム部を張り出し加工により成形した後、缶胴に対し220℃×30秒の熱処理を行い、さらに缶胴の開口先端部をトリム加工し、次いでダイネック方式により縮径率約0.95の縮径加工を複数回行うことで縮径後の開口部半径ｄ＝7.5mmまで縮径加工を行った。縮径加工後の開口先端部をさらにトリム加工し、缶底部からの高さｈ＝65.5mmの缶体を成形した。この際、円形ブランク位置半径R＝40.3mmとなり、本発明に規定した周方向での加工度ｄ/R＝0.19、高さ方向での加工度ｈ/（R−ｒ）＝2.24とした。
【００５４】
この缶胴に対し、円筒インサートの基底部に、半径1.0mmの円弧状の曲面部を有するカールダイに缶胴開口端部を押圧するダイカール方式により、第一のカール部を形成した。この際、第一のカール部の外径の先端部半径ｂ1＝9ｍｍとし、ｂ1/ｄ＝1.3とした。さらに、円筒インサートの基底部に、半径2.1mmの円弧状の曲面部を有するカールダイに缶胴開口端部を押圧するダイカール方式により、第一のカール部を含む開口先端部を断面円形状にカールさせて第二のカール部を形成した。次いで、第二のカール部を缶内側方向にロールを用いたスピニング加工により押圧して、断面傾向が扁平楕円形状のビード部を形成した。この際、ビード部の外径ｂ2＝10ｍｍとした。この際、ビード部の上端から下端までの高さであるビード高さを4mmとした。
【００５５】
以上の成形工程においては、特にビード部の成形に際して割れは発生しなかった。また、成形した缶体を50℃、98%RHで1月間保管した結果、錆の発生はなかった。このように、本発明による缶体はビード部の成形にあたってわれが発生せず、また湿潤な環境においても十分な耐食性を発揮した。
（比較例）
また、連続焼鈍法により得られた板厚0.20mmの低炭素鋼冷延鋼板を原板とし、TFSの両面に0.025mmのポリエチレンテレフタレートフィルムを熱融着法でラミネートした鋼板を、初期ブランク半径R’=42mmの円形ブランクとした後、絞り率約0.6の絞り加工を行った。次いで、絞り率約0.8の再絞り加工を４回行って缶胴半径ｒ＝11mmの有底円筒の缶胴を成形した。缶底部に缶胴内部に陥没したドーム部を張り出し加工により成形した後、缶胴に対し220℃×30秒の熱処理を行い、さらに缶胴の開口先端部をトリム加工し、次いでダイネック方式により縮径率約0.95の縮径加工を複数回行うことで縮径後の開口部半径ｄ＝7.5mmまで縮径加工を行った。縮径加工後の開口先端部をさらにトリム加工し、缶底部からの高さｈ＝72mmの缶体を成形した。縮径加工後の開口先端部をさらにトリム加工した後、円筒インサートの基底部に、半径2.1mmの円弧状の曲面部を有するカールダイに缶胴開口端部を押圧するダイカール方式により、先端部半径ｂ3＝11.7ｍｍとなるようにカール加工した。この際、缶胴の開口端部で割れが発生し、ビード部を成形することができなかった。
【産業上の利用可能性】
【００５６】
本発明の２ピース缶は、その優れた性能から２ピースエアゾール缶として最適である。そして、２ピースエアゾール缶以外にも、缶体強度、耐食性、外観性、さらには安価なコストが要求される用途に対しても好適である。
【図面の簡単な説明】
【００５７】
【図１】従来のアルミ製２ピース缶についての側面及び縦断面図である。
【図２】従来のアルミ製２ピース缶についての側面及び縦断面図である。
【図３】従来の２ピース缶について、ビード部の形成方法を示す図である。
【図４】本発明の缶体サイズの関係を示す図である。
【図５】本発明の２ピース缶について、ビード部を示す図である。
【図６】本発明の２ピース缶について、ビード部を示す図である。
【図７】ダイカール方式によるビード部の成形方法を示す図である。
【符号の説明】
【００５８】
１  缶胴
２  マウンティングキャップ
３  噴射用バルブ
４  ビード部
５  加工前の円形ブランク
６  カールダイ
【図１】
0004692144.tif 000002
【図２】
0004692144.tif 000003
【図３】
0004692144.tif 000004
【図４】
0004692144.tif 000005
【図５】
0004692144.tif 000006
【図６】
0004692144.tif 000007
【図７】
0004692144.tif 000008